КОМПОЗИЦИЯ И СПОСОБ ЕЕ ИЗГОТОВЛЕНИЯ

1. Огнезащитная композиция для обработки изделий из древесины, содержащая водный раствор смеси или продуктов реакции бисфосфоновой кислоты, в частности, выбранной из 1-гидроксиэтан-1,1-дифосфоновой кислоты, и алканоламина и, необязательно, щелочного агента, при этом рН указанной композиции находится в диапазоне от 3,0 до 9,0.
2. Композиция по п. 1, отличающаяся тем, что по меньшей мере 75 мол. % указанного алканоламина добавлено в свободной форме, предпочтительно по меньшей мере 80 мол. %, в частности, 90 мол. % или более, например, весь алканоламин добавлен в свободной форме.
3. Композиция по любому из предшествующих пунктов, содержащая бисфосфонат, присутствующий в водном растворе преимущественно в кислотной форме, предпочтительно по меньшей мере 50 мол. % бисфосфоната присутствует в кислотной форме.
4. Композиция по любому из предшествующих пунктов, содержащая от 0,1 до 50 мас. %, предпочтительно от 1,0 до 40 мас. %, например, от 20 до 40 мас. % 1-гидроксиэтан-1,1-дифосфоновой кислоты, необязательно, в смеси с другими бисфосфонатами или органическими фосфонатами или их смесями, в расчете на количество растворенных компонентов указанной композиции.
5. Композиция по любому из пп. 1-3, содержащая
от 0,1 до 70 мас. %, предпочтительно от 1,0 до 60 мас. %, например, от 20 до 50 мас. % 1-гидроксиэтан-1,1-дифосфоновой кислоты или смеси 1-гидроксиэтан-1,1-дифосфоновой кислоты и/или другой бисфосфоновой кислоты или бисфосфоната и/или других органических фосфонатов, в расчете на количество растворенных компонентов указанной композиции, в форме соли щелочного агента, такого как аммиак; и
от 1 до 30 мас. % алканоламина или смеси алканоламинов в расчете на количество растворенных компонентов указанной композиции.
6. Композиция по любому из предшествующих пунктов, отличающаяся тем, что рН указанной композиции составляет от 4,0 до 7,0, предпочтительно от 5,0 до 6,0.
7. Композиция по любому из предшествующих пунктов, отличающаяся тем, что указанный щелочной агент выбран из группы не содержащей кальция неорганических гидроксидов и карбонатов, таких как гидроксиды и карбонаты щелочных металлов и щелочноземельных металлов, аммиака, гидроксида аммония и их смеси, предпочтительно указанный щелочной агент представляет собой водный раствор аммиака.
8. Композиция по любому из предшествующих пунктов, отличающаяся тем, что указанный щелочной агент присутствует в количестве, достаточном для доведения рН указанного водного раствора указанной 1-гидроксиэтан-1,1-дифосфоновой кислоты до значения в диапазоне от 4,0 до 7,0.
9. Композиция по любому из предшествующих пунктов, отличающаяся тем, что указанный щелочной агент присутствует в количестве от 0,1 до 40 мас. % раствора, в частности, от 1 до 30 мас. % раствора.
10. Композиция по любому из предшестующих пунктов, отличающаяся тем, что указанный щелочной агент представляет собой аммиак, добавленный в форме водного раствора от 1 до 25 мас. %, в частности, от 5 до 25 мас. % аммиака в воде.
11. Композиция по любому из предшествующих пунктов, отличающаяся тем, что указанный алканоламин выбран из аминов формулы
1
2
3
где R, R и R независимо выбраны из водорода и алкила, содержащего 1-6 атомов углерода, и, необязательно, замещенного по меньшей мере одним заместителем, выбранным из гидроксильной группы,
1-6
моно-, ди- и триалканоламина, такого как моно-, ди- и три-С-алканоламина.
12. Композиция по любому из предшествующих пунктов, отличающаяся тем, что указанный алканоламин выбран из группы, состоящей из моноэтаноламина, моноизопропаноламина, моно-втор-бутаноламина, диэтаноламина, диизопропаноламина, ди-втор-бутаноламина, триэтаноламина и триизопропаноламина и их смесей.
1-6
1 6
13. Композиция по любому из предшествующих пунктов, отличающаяся тем, что указанный алканоламин выбран из группы алкилалканоламинов, таких как C-алкил-Салканоламин, в частности, из группы метилэтаноламина, бутилэтаноламина, диметилэтаноламина, диэтилэтаноламина, метилдиэтаноламина, этилдиэтаноламина и их смесей.
14. Композиция по п. 13, отличающаяся тем, что указанный алканоламин содержит смесь алканоламина по п. 12 и алкилалканоламина по п. 13.
15. Композиция по любому из предшествующих пунктов, содержащая от 1 до 30 мас. % алканоламина или смеси алканоламинов в расчете на количество растворенных компонентов указанной композиции.
16. Композиция по любому из предшествующих пунктов, отличающаяся тем, что указанный щелочной агент содержит аммиак, указанный бисфосфонат содержит 1-гидроксиэтан-1,1-дифосфоновую кислоту и указанный алканоламин содержит моноэтаноламин или триэтаноламин или их смеси.
17. Композиция по любому из предшествующих пунктов, срок годности которой составляет более 6 месяцев.
18. Композиция по любому из предшествующих пунктов, содержащая до 95 мас. % воды.
19. Композиция по любому из пп. 1-18, содержащая 35 мас. % или более воды; или содержащая менее 40 мас. %, в частности, 35 мас. % или менее, например, от 10 до 35 мас. % воды.
20. Композиция по любому из предшествующих пунктов, содержащая щелочной агент, 1-гидроксиэтан-1,1-дифосфоновую кислоту и алканоламин, при этом все они растворены или диспергированы в воде.
21. Композиция по любому из пп. 1-20, содержащая дополнительный огнезащитный компонент, в частности, выбранный из группы фосфатов аммония, бората и борных кислот и их смесей.
22. Композиция по любому из пп. 1-21, содержащая комплексообразующий агент, в частности, указанный дополнительный комплексообразующий агент выбран из группы, состоящей из этилендиаминянтарной кислоты, иминодиянтарной кислоты, N-бис-[2-(1,2-дикарбоксиэтокси)-этил]-аспарагиновой кислоты, этилендиаминтетрауксусной кислоты и диэтилентриаминпентауксусной кислоты и их смесей.
2
23. Композиция по любому из предшествующих пунктов, отличающаяся тем, что указанная композиция имеет скорость эмиссии аммиака менее 0,03 мг/(м*ч) в соответствии с «М1 classification and Protocol for Chemical and Sensory Testing of Building Material)), версия от 22.01.2015.
24. Композиция по любому из предшествующих пунктов, содержащая в расчете на сухую массу композиции:
от 30 до 50 мас. ч., в частности, от 35 до 45 мас. ч. 1-гидроксиэтан-1,1-дифосфоновой кислоты или 1-гидроксиэтан-1,1-дифосфоната;
от 1 до 10 частей, в частности, от 2 до 8 мас. ч. алканоламина или его смеси, при этом указанный алканоламин добавляют в свободной форме;
от 0,1 до 40 мас. ч. щелочного агента, в частности, от 2 до 10 мас. ч. аммиака; и
воду.
25. Композиция по любому из предшествующих пунктов, полученная смешиванием гидроксиэтан-1,1-дифосфоновой кислоты в форме соли, в частности, соли щелочного агента, такого как аммиак, с алканоламином.
26. Композиция по любому из предшествующих пунктов, полученная смешиванием компонентов, которые не содержат карбоновых кислот в свободной форме или связанных с амином или щелочным компонентом.
27. Способ получения огнезащитной композиции для обработки изделий из древесины, содержащей водный раствор смеси или продуктов реакции бисфосфоновой кислоты и алканоламина и, необязательно, щелочного агента, включающий смешивание
от 10 до 60, например, от 30 до 50 мас. ч. бисфосфоновой кислоты, такой как 1-гидроксиэтан-1,1-дифосфоновой кислоты;
от 1 до 10 мас. ч. алканоламина или его смеси, при этом указанный алканоламин добавляют в свободной форме;
необязательно, от 0,1 до 40 мас. ч. щелочного агента; и
воды,
с получением композиции, имеющей рН в диапазоне от 3,0 до 9,0.
28. Способ по п. 27, отличающийся тем, что объединенное количество основных эквивалентов алканоламина и щелочного агента составляет по меньшей мере 50% кислотных эквивалентов бисфосфоновой кислоты, такой как 1-гидроксиэтан-1,1-дифосфоновая кислота.
29. Способ по п. 27 или 28, отличающийся тем, что 35-40 мас. ч. 1-гидроксиэтан-1,1-дифосфоновой кислоты смешивают с 3-8 мас. ч. алканоламина, выбранного из моноэтаноламина, моноизопропаноламина, моно-втор-бутаноламина, диэтаноламина, диизопропаноламина, ди-втор-бутаноламина, триэтаноламина и триизопропаноламина и их смесей, и 2-10 мас. ч. аммиака, растворенного в воде, и, необязательно, с 0,1-5 мас. ч. ионогенного поверхностно-активного вещества.
30. Способ по п. 27 или 28, отличающийся тем, что 35-40 мас. ч. 1-гидроксиэтан-1,1-дифосфоновой кислоты смешивают с 3-8 мас. ч. алканоламина, выбранного из моноэтаноламина, моноизопропаноламина, моно-втор-бутаноламина, диэтаноламина, диизопропаноламина, ди-втор-бутаноламина, триэтаноламина и триизопропаноламина и их смесей, и 2-10 мас. ч. аммиака, при этом указанный аммиак добавляют в виде аммониевой соли 1-гидроксиэтан-1,1-дифосфоновой кислоты; и, необязательно, с 0,1-5 мас. ч. ионогенного поверхностно-активного вещества.
31. Способ по любому из пп. 27-30, отличающийся тем, что указанную композицию получают смешиванием компонентов, которые не содержат карбоновых кислот в свободной форме или связанных с амином или щелочным компонентом.
32. Способ по любому из пп. 27-31, включающий проведение перемешивания при температуре от 10 до 100°С, в частности, при примерно от 10 до 60°С.
2
33. Способ по любому из пп. 27-32, включающий получение композиции, имеющей скорость эмиссии аммиака менее 0,03 мг/(м*ч) в соответствии с «М1 classification and Protocol for Chemical and Sensory Testing of Building Material)), версия от 22.01.2015, и рН от 4,0 до 7,0.
34. Способ обработки изделий из древесины для придания огнестойкости указанным изделиям из древесины, включающий приведение указанных изделий из древесины в контакт с композицией по любому из пп. 1-26.
2
2
35. Способ по п. 34, включающий нанесение на указанное изделие из древесины от 10 до 500 г/м, например, от 25 до 300 г/м указанной огнезащитной композиции.
36. Способ по п. 34 или 35, включающий стадию приведения указанного изделия из древесины в контакт с композицией по любому из пп. 1-18 или 20-23, при этом указанную композицию наносят на указанное изделие из древесины путем распыления.
37. Способ по любому из пп. 34-36, включающий стадию приведения указанного изделия из древесины в контакт с композицией по любому из пп. 1-18 или 20-26, при этом указанную композицию наносят путем пропитки под давлением.
38. Способ по любому из пп. 34-37, включающий стадию приведения указанного изделия из древесины в контакт с указанной композицией путем погружения указанного изделия из древесины в указанную водную композицию.
39. Способ по любому из пп. 34-38, отличающийся тем, что указанное изделие из древесины выбрано из группы, состоящей из пиломатериалов, композитных изделий на основе древесины, таких как клееная многослойная древесина с перекрестным расположением слоев, профилированный клееный брус, фанера, а также других древесных плит, таких как древесно-стружечная плита, древесноволокнистая плита и ориентированно-стружечная плита.
40. Способ по любому из пп. 34-39, отличающийся тем, что указанную композицию смешивают с клеем, который применяют для склеивания двух или более слоев дерева при получении многослойной структуры.
41. Изделие из древесины, обладающее свойствами огнестойкости и содержащее 1-гидроксиэтан-1,1-дифосфоновую кислоту и алканоламин, при этом указанное изделие можно получить способом по любому из пп. 34-40.
42. Изделие из древесины по п. 41, выбранное из группы пиломатериалов, композитных изделий на основе древесины, таких как клееная многослойная древесина с перекрестным расположением слоев, профилированный клееный брус, древесно-пластиковые композиты и фанера, а также других древесных плит, таких как древесно-стружечная плита, древесноволокнистая плита, ориентированно-стружечная плита и акустические плиты, или из волокон или материалов на основе целлюлозы, таких как целлюлозные изоляционные материалы и карбоксиметилцеллюлоза.
43. Изделие из древесины по п. 41 или 42, отвечающее требованиям класса огнестойкости B-s1, d0.
44. Способ обработки изделий из древесины для защиты древесины от одного или одновременно от нескольких вредных факторов окружающей среды, при этом указанные факторы представляют собой, помимо огня, следующие: плесень, гниль, синюю гниль, воздействие насекомых, таких как термиты, на древесину, изменения размеров или их комбинации вследствие воздействия окружающей среды, включающий приведение указанных изделий из древесины в контакт с композицией по любому из пп. 1-26.